(57)【要約】【課題】Kca値が6000N/mm1.5以上の優れたアレスト特性および継手CTOD特性を有する、板厚が70mm超の高強度の厚鋼板を提供する。【解決手段】炭素当量Ceq.:0.40〜0.52、(a)表層5mm以内の組織が圧延方向に伸長した、平均アスペクト比が1.5以上の組織であり、フェライトとベイナイトの複合組織であり、フェライト分率は、1/4t部で5.0〜35%、1/2t部で3.0〜40%、各板厚位置でベイナイトとフェライト以外に5%未満のパーライト等を含み、平均フェライト粒径が、1/4t部で10μm以下、1/2t部で12μm以下、有効結晶粒径が、1/4t部で22.0μm以下、1/2t部で32.0μm以下、Ti酸化物の周囲にMnSを複合する複合介在物の任意の断面におけるMnSが占める割合が10%以上90%未満、複合介在物の周長に占めるMnSの割合が10%以上、0.5〜5.0μmの複合介在物の面分散密度が10〜100個/mm2である。【選択図】図３
2018012853.tif 000002
【特許請求の範囲】
【請求項１】
化学組成が、質量％で、
Ｃ  ：０．０４〜０．１２％、
Ｓｉ：０．０５〜０．５０％、
Ｍｎ：１．３０〜２．２０％、
Ｐ  ：０．０２０％以下、
Ｓ  ：０．００１０〜０．０１００％、
Ｃｕ：０．０５〜１．００％、
Ｎｉ：０．０５〜１．５０％、
Ｎｂ：０．００５〜０．０５０％、
Ｔｉ：０．００５〜０．０５０％、
ｓｏｌ．Ａｌ：０．００５％以下、
Ｏ  ：０．００１０〜０．００５０％、
Ｎ：０．００１０〜０．０１００％、
Ｃｒ：０〜０．５０％、
Ｍｏ：０〜０．３５％、
Ｖ  ：０〜０．１５％、
Ｂ  ：０〜０．００３０％、
Ｃａ：０〜０．０１０％、
Ｍｇ：０〜０．００５０％、
ＲＥＭ：０〜０．００５０％
を含有し、残部がＦｅおよび不純物であり、
下記（１）式で示される炭素当量Ｃｅｑ．が０．４０〜０．５２であり、
以下に規定する（ａ）〜（ｆ）を満足するとともに、
板厚が７０ｍｍ超である、厚鋼板。
Ｃｅｑ．＝Ｃ＋Ｍｎ／６＋（Ｃｕ＋Ｎｉ）／１５＋（Ｃｒ＋Ｍｏ＋Ｖ）／５  ・・・（１）
（ａ）表層５ｍｍ以内の組織は圧延方向に伸長した組織であり、該組織の平均アスペクト比が１．５以上である。
（ｂ）内部の金属組織はフェライトとベイナイトの複合組織であり、板厚の１／４の深さ位置である１／４ｔ部のフェライト分率：面積率で５．０〜３５％、板厚の１／２の深さ位置である１／２ｔ部のフェライト組織分率：面積率で３．０〜４０％、各板厚位置でベイナイトおよびフェライト以外の組織：面積率で５％未満（０％を含む）のパーライト、マルテンサイトまたはＭＡ（島状マルテンサイト）の１種以上を含む。
（ｃ）前記１／４ｔ部の平均フェライト粒径：１０μｍ以下、前記１／２ｔ部の平均フェライト粒径：１２μｍ以下である。
（ｄ）前記１／４ｔ部の有効結晶粒径：２２．０μｍ以下、前記１／２ｔ部の有効結晶粒径：３２．０μｍ以下である。
（ｅ）鋼中に含まれるＴｉ酸化物の周囲にＭｎＳを複合する複合介在物であり、任意の断面で現出させた複合介在物の断面積に占めるＭｎＳの割合：面積率で１０％以上９０％未満、介在物の周長に占めるＭｎＳの割合：１０％以上である。
（ｆ）０．５〜５．０μｍの前記複合介在物の面分散密度：１０〜１００個／ｍｍ２である。
【請求項２】
さらに、質量％で、
Ｃｒ：０．０５〜０．５０％、
Ｍｏ：０．０５〜０．３５％、および
Ｖ：０．００５〜０．１５％
の１種以上を含有する、請求項１に記載の厚鋼板。
【請求項３】
さらに、質量％で、
Ｂ：０．０００３〜０．００３０％
を含有する、請求項１または２に記載の厚鋼板。
【請求項４】
さらに、質量％で、
Ｃａ：０．０００５〜０．０１０％、
Ｍｇ：０．０００５〜０．００５０％、および
ＲＥＭ：０．０００５〜０．００５０％
の１種以上を含有する、請求項１〜３のいずれかに記載の厚鋼板。
【請求項５】
ＲＨ真空脱ガス装置でのＴｉ添加前溶鋼内の酸素ポテンシャルＯＸＰが１０〜６０ｐｐｍに制御されて鋳造された鋼片を用い、
該鋼片を、厚さ方向の中心部が１０００℃超１１５０℃以下になるように、加熱し、
該鋼片の厚さ方向の中心部が１０００℃超１１５０℃以下にある時に、該鋼片に累積圧下率１５〜６０％、および各パスの平均圧下率３．５％以上の再結晶域圧延を行った後、
放冷し、
前記１／２ｔ部の温度がＡｒ３以上９５０℃以下にある時に、累積圧下率４０％以上、および各パスの平均圧下率５．０％以上の未再結晶域圧延を行い、
さらに、該未再結晶域圧延の最終パス開始温度を板表面の温度で（Ａｒ３−２０）〜（Ａｒ３＋３０）℃として圧延を完了し、
次いで、加速冷却を開始し、板表面の温度で５５０℃以下まで加速冷却を行う、
請求項１〜４のいずれかに記載の厚鋼板の製造方法。
【請求項６】
前記加速冷却の終了後、３５０℃〜６５０℃の温度で焼戻し処理する、請求項５に記載の厚鋼板の製造方法。
【発明の詳細な説明】
【技術分野】
【０００１】
本発明は、厚鋼板とその製造方法に関する。
【背景技術】
【０００２】
船舶、海洋構造物、低温貯蔵タンク、建築・土木構造物に代表される大型構造物は、破壊に対する安全性を確保する必要がある。特に脆性破壊がひとたび発生すると、高速かつ長範囲にわたって破壊が進行するため、環境や経済に甚大な影響を与えるおそれがあるからである。
【０００３】
近年、海上輸送の高効率化を目的に１００００ＴＥＵ（Twenty-foot Equivalent Unit；２０フィートコンテナの最大積載数を表す数値）を超えるような大型コンテナ船の需要が増加し、コンテナ船の重要部材である船体上部のアッパーデッキやハッチサイドコーミングに使用される鋼材には、高強度化や厚肉化が要求されている。
【０００４】
一般的に、鋼材の高強度化や厚肉化を図ると、脆性破壊の発生や伝播に対する鋼材の抵抗性は小さくなる。そのため、鋼材に万が一亀裂が入った際にも亀裂が停まる脆性亀裂伝播停止特性(BCA:Brittle Crack Arrest)と、鋼材そのものに亀裂が入らないようにする脆性亀裂発生特性(CTOD:Crack Tip Opening Displacement)の両方の特性を兼ね備える鋼材を開発する必要がある。
【０００５】
特許文献１には、各金属組織の面積率および結晶粒径に相当する結晶粒界密度を規定し、さらに板厚の１／４の深さ位置（本明細書では、厚鋼板の板厚の１／４，１／２の深さ位置を、それぞれ、「１／４ｔ部」，「１／２ｔ部」という）の｛１００｝面を有する組織分率、１／２ｔ部の｛１１０｝面を有する組織分率を規定した、良好なアレスト特性を有する高強度の厚鋼板が開示されている。
【０００６】
特許文献２には、金属組織および表層で形成される金属組織の結晶粒径と硬さ、１／２ｔ部の結晶粒径を規定し、さらに各板厚位置での（１００）面の面積率を規定した、良好なアレスト特性を有する高強度の厚鋼板が開示されている。
【０００７】
特許文献３には、金属組織および表層で形成される粗大結晶粒の存在率と１／２ｔ部の結晶粒径を規定し、さらに各板厚位置での（１００）面の面積率を規定した、良好なアレスト特性を有する高強度の厚鋼板が開示されている。
【０００８】
特許文献４には、金属組織および１／２ｔ部の結晶粒径を規定し、また製造時における１／２ｔ部の温度を制御しながら最適な圧下を与えることにより、良好なアレスト特性を有する厚鋼板を製造する方法が開示されている。
【０００９】
特許文献５には、表層および１／２ｔ部の結晶粒径と集合組織を規定した、良好なアレスト特性を有する高強度の厚鋼板が開示されている。
【００１０】
特許文献６には、金属組織および表層の粗大なフェライトを抑制し、さらにセメンタイトのサイズを制御すること、またアレスト特性を満足するため必要な有効結晶粒径の最大値をＮｉ含有量および板厚から計算し、厚鋼板の製造時にも同様にＮｉ含有量および板厚から必要な圧延温度を規定することにより、良好なアレスト特性を有する高強度の厚鋼板を製造する方法が開示されている。
【００１１】
特許文献７は、焼戻し時の昇温速度、表面および内部の温度状態、および焼戻し温度を規定した、良好なアレスト特性を有する、板厚が５０〜１２５ｍｍの高強度の厚鋼板を製造する方法が開示されている。
【００１２】
特許文献８には、加速冷却後から焼戻しまでの時間を規定することにより、良好なアレスト特性を有する高強度の厚鋼板を工業的に安定的かつ効率的に製造する方法が開示されている。
【００１３】
特許文献９には、１次仕上げ圧延および２次仕上げ圧延を規定し、最適な温度で最適な圧下を行うことにより、良好なアレスト特性を有する高強度の厚鋼板を製造する方法が開示されている。
【００１４】
特許文献１０には、比較的低温で圧延し、さらに仕上げ圧延後の表面温度を制御して表層の結晶粒を微細化することにより、良好なアレスト特性を有する厚鋼板を製造する方法が開示されている。
【００１５】
特許文献１１には、質量％で、Ｃ：０．０２〜０．２５％、Ｓｉ：０．０００１〜０．４％、Ｍｎ：０．５〜２．０％、Ｐ：０．０３％以下、Ｓ：０．００１〜０．０５０％、Ｏ：０．００１〜０．００５％、Ｎ：０．００６％以下、ｉｎｓｏｌ．Ａｌ：０．０００１〜０．００５％、ｓｏｌ．Ａｌ：０．０００１〜０．０００５％、ｉｎｓｏｌ．Ｍｇ：０．０００１〜０．００５％、ｓｏｌ．Ｍｇ：０．０００１〜０．０００５％、残部Ｆｅおよび不純物からなる化学組成を有し、Ｍｇ、ＭｎおよびＡｌからなる酸化物とＭｎＳからなる、粒径０．６μｍ未満の複合介在物が１×１０６個／ｍｍ３以上存在する、溶接熱影響部(HAZ:Heat Affected Zone;HAZ)の靱性に優れた厚鋼板が開示されている。
【００１６】
特許文献１２には、質量％で、Ｍｎ：０．１〜３．０％、Ａｌ：０．０１％以下、Ｓ：０．０１％以下を含有し、残部Ｆｅおよび不純物からなり、Ｍｎ酸化物とＡｌ酸化物の微小粒子が分散し、鋼中に含まれる微小粒子のうちで、酸化物とＭｎＳとからなり、かつ酸化物がＭｎ酸化物とＡｌ酸化物からなり、そのうちのＭｎ酸化物の占める割合が酸化物部分の５０〜９０質量％となる酸化物で、かつ０．１〜１０μｍの大きさのものが、断面積の１ｍｍ２あたり３０〜２０００個分散した、Ｍｎ酸化物とＡｌ酸化物の微小粒子が分散した厚鋼板が開示されている。
【００１７】
さらに、特許文献１３には、所定の化学組成を有し、炭素当量：０．３０〜０．４０質量％、ＳＯＬＢ：−０．００１５〜＋０．００１５質量％、１／２ｔ部において、結晶粒径の加重平均値ＤＡＶＥ：３．０〜１７．０μｍ、圧延方向に垂直な面に対して１５°以内の角度をなす｛１００｝面の面積率：２．０〜２０．０％であり、１／４ｔ部において、０．５〜２．０μｍの円相当径をそれぞれ有するＴｉＮ粒子、ＭｎＳ粒子、および複合粒子の個数密度の合計：２０〜２００個／ｍｍ２、１〜１０μｍの円相当径を有する酸化物粒子の個数密度：２０〜２００個／ｍｍ２であり、板厚：１０〜３５ｍｍ、降伏応力：３００〜５００ＭＰａである、製造コストが低く、かつ生産性が高い、アレスト特性と大入熱溶接時の溶接熱影響部の靭性とに優れた厚鋼板が開示されている。
【先行技術文献】
【特許文献】
【００１８】
【特許文献１】国際公開第２０１３／１５０６８７号パンフレット
【特許文献２】特開２０１３−２２１１９０号公報
【特許文献３】特開２０１３−２２１１８９号公報
【特許文献４】特開２０１２−１７２２５８号公報
【特許文献５】特開２０１１−２１４１１６号公報
【特許文献６】特開２００８−２４８３８２号公報
【特許文献７】特開２０１１−５２２４４号公報
【特許文献８】特開２０１１−５２２４３号公報
【特許文献９】特開２００８−２６１０３０号公報
【特許文献１０】特開２０１５−２５２０５号公報
【特許文献１１】特開２０１４−５５２７号公報
【特許文献１２】特開平５−２７１８６４号公報
【特許文献１３】特開２０１５−９８６４２号公報
【発明の概要】
【発明が解決しようとする課題】
【００１９】
これらの従来の技術には、以下に列記の課題（ｉ）〜（ｉｉｉ）がある。
【００２０】
（ｉ）厚肉化に伴う焼入れ性の確保
７０ｍｍ以下の板厚では冷却速度を高めることにより厚鋼板の焼入れ性の不足を補うことができる。しかし、７０ｍｍを超える板厚では、１／２ｔ部の冷却速度は板厚に依存して決まる。このため、厚鋼板の１／２ｔ部の焼入れ性が低下し、必要な強度を得られない。したがって、厚鋼板の化学組成を最適化することにより所望の強度を確保しながら、良好なアレスト特性を得られる金属組織と、加熱および圧延条件を見出す必要がある。
【００２１】
（ｉｉ）アレスト特性の確保
良好なアレスト特性を確保するためには、結晶粒の微細化が望ましいことが一般的に知られる。しかし、板厚が７０ｍｍを超える場合には、厚鋼板の化学組成と製造条件を調整することだけでは、従来知見されている結晶粒径を得ることは難しい。したがって、厚鋼板の表層から板厚方向の内部に至るまでの金属組織を精緻に制御する必要がある。
【００２２】
（ｉｉｉ）継手ＣＴＯＤ特性の確保
船舶の建造時には溶接を用いるため溶接部の特性の確保が課題である。特に板厚が５０ｍｍ以上の厚鋼板では、溶接時の入熱量が増加するため、溶接熱影響部の低温靱性の確保が困難になる。ＨＡＺ靱性の確保のためには、破壊起点となり易い金属組織の形成を抑制する必要がある。
【００２３】
本発明は、上記課題に鑑みてなされたものであり、板厚が７０ｍｍを超える、優れたアレスト特性および継手ＣＴＯＤ特性を有する高強度の厚鋼板を提供することを目的とし、具体的には、大型構造用鋼、特に船舶用として使用されるのに十分な継手ＣＴＯＤ特性を有し、かつアレスト特性に優れた、板厚が７０ｍｍ超の高強度の厚鋼板とその製造方法を提供することを目的とする。
【課題を解決するための手段】
【００２４】
本発明者らは、上記課題ｉに対しては、（Ｉ）厚鋼板の化学組成の見直しを行い、Ｎｉの含有および炭素当量Ｃｅｑの最適化が有効であることを知見した。
【００２５】
（Ｉ−Ａ）化学組成の最適化
海洋構造物に用いられる鋼材をベースに、強度を高める化学成分と靭性の影響を、板厚が１００ｍｍの厚鋼板を用いて検討した。Ｎｉ，Ｍｏ，Ｖ含有量と靭性の関係を調査した結果、Ｎｉ含有量によらず靭性の低下はみられなかったが、Ｍｏ，Ｖ含有量が増加すると靭性が著しく低下した。このことから、板厚が７０ｍｍ超の厚鋼板に関しては、Ｎｉが強度および靭性の向上を図るために最適な元素であることが判明した。
【００２６】
ただし、Ｍｏ，Ｖ含有量を適正な範囲に制限すれば、厚鋼板の強度を上昇させるだけでなく、靭性も確保できる。Ｖノッチ付シャルピー衝撃試験による破面遷移温度ｖＴｒｓが−８０℃までを許容値とする場合には、Ｖ含有量の上限は０．１５％であり、Ｍｏ含有量の上限は０．３５％である。
【００２７】
（Ｉ−Ｂ）炭素当量Ｃｅｑの最適化
板厚が７０〜１００ｍｍまで大型コンテナ船用の厚鋼板（ＥＨ４７）の強度規格を満足するために必要な炭素当量Ｃｅｑについて、各種の化学組成を有する厚鋼板を用いて圧延条件や焼戻し条件を変更して、炭素当量Ｃｅｑと、各１／２ｔ部における強度との関係を調査した。その結果、板厚が７０ｍｍの場合には炭素当量Ｃｅｑ．を０．４０以上とすることにより、板厚が１００ｍｍの場合には炭素当量Ｃｅｑ．を０．４７以上とすることにより、１／２ｔ部の強度を満足できることが判明した。また、炭素当量Ｃｅｑ．を０．５２超とすると、強度が高くなり過ぎ、靭性が低下することが判明した。
【００２８】
次に、本発明者らは、上記課題（ｉｉ）に対しては、（ＩＩ）金属組織分率および表層部の結晶粒径の最適化が有効であることを知見した。
【００２９】
本発明者らは、板厚が７０ｍｍ超の厚鋼板のアレスト特性を確保するために、金属組織とその結晶粒径に着目した。一般に、結晶粒径を小さくすればアレスト特性は向上するとされる。また、板厚が７０ｍｍ超の厚鋼板の内部を急速に冷却することは困難であるため、厚鋼板の内部にはフェライト組織が必ず発現する。そこで、フェライト−ベイナイト組織からなる板厚が７０ｍｍ超の厚鋼板について、結晶粒径とフェライト分率の関係を調査した。
【００３０】
図１に、１／２ｔ部（板厚中心部）のフェライト粒径とフェライト分率との関係をグラフで示し、図２に、１／２ｔ部（板厚中心部）の有効結晶粒径とフェライト分率との関係をグラフで示す。
【００３１】
図１のグラフに示すように、板厚が７０ｍｍ超の厚鋼板ではフェライト分率が小さくなれば、１／２ｔ部におけるフェライト粒径が小さくなる傾向があることが分かる。よって、厚鋼板のフェライト組織のみを考慮すれば、フェライト分率を低下することによりアレスト特性の向上が期待できることになる。
【００３２】
しかし、フェライト−ベイナイト組織では、ベイナイトの平均粒径はフェライトの平均粒径の３倍程度大きい。このため、フェライト分率を減少させることは逆にベイナイト組織を増加させることにつながる。このため、厚鋼板全体としての結晶粒径（有効結晶粒径）が大きくなり、結果的にアレスト特性が低下する。図２のグラフにも示すように、フェライト分率を減らすことは、厚鋼板の１／２ｔ部の有効結晶粒径を大きくし、アレスト特性の向上にはつながらないことが明らかである。
【００３３】
よって、アレスト特性の向上にはベイナイト組織を微細化することが好ましい。しかしながら、厚鋼板の実際の製造においてベイナイト組織を微細化することは困難である。ベイナイト組織の微細化には、粗圧延での圧下量を大きく確保してオーステナイト粒を微細化させ、さらに仕上圧延での加工歪を多く蓄積させることが必要となる。しかし、実際に板厚が７０ｍｍ超の厚鋼板を製造する場合、初期のスラブ厚が決まっているため、粗圧延での圧下量を確保すると仕上圧延時の圧下量を確保できなくなり、また仕上圧延時の圧下量を確保すると粗圧延での圧下量を確保できず、ベイナイト組織を微細化できない。
【００３４】
フェライト粒径を小さく確保し、かつフェライト分率を一定量確保すれば、有効結晶粒径も小さくなり、アレスト特性の著しい向上が期待される。そして、同一の化学組成を有するスラブを用い、製造条件を種々変更して板厚が８０ｍｍの厚鋼板を製造した。その結果、フェライト分率、フェライト粒径および有効結晶粒径が変わらないにもかかわらず、厚鋼板のアレスト特性が大きく相違する場合があることを知見した。
【００３５】
例えば、１０５０℃でスラブ加熱を行い、仕上圧延を７３０℃または７８０℃で行った厚鋼板について、フェライト分率およびフェライト粒径はほぼ変わらず、有効結晶粒径も７８０℃仕上圧延の厚鋼板で１９．０μｍ（１／４ｔ部）、２４．０μｍ（１／２ｔ部）、７３０℃仕上圧延の厚鋼板で１７．６μｍ（１／４ｔ部）、２２．８μｍ（１／２ｔ部）とさほど変わらないのにもかかわらず、アレスト特性が−１０℃でのＫｃａ値でそれぞれ５９６Ｎ／ｍｍ１．５、７００７Ｎ／ｍｍ１．５と一桁異なる結果となった。
【００３６】
そこで、これらの厚鋼板について詳細に調べたところ、厚鋼板の表層部の金属組織が大きく相違することが判明した。高アレスト特性を得られた７３０℃仕上圧延の厚鋼板では、金属組織が圧延方向に沿って扁平になっていた。扁平なこの金属組織が初期段階で厚鋼板に亀裂が入ることを防止すると考えられる。
【００３７】
したがって、高強度かつ高アレスト特性を有する板厚が７０ｍｍ超の厚鋼板では、フェライト分率、フェライト粒径および有効結晶粒径を規定することに加えてさらに、厚鋼板の表層部の金属組織を規定することが有効である。
【００３８】
さらに、本発明者らは、上記課題（ｉｉｉ）に対しては、（ＩＩＩ）鋼中介在物の制御によるＨＡＺ組織の形成時の粒内変態を促進することが有効であることを知見した。
【００３９】
ＨＡＺ靱性を確保する手段として結晶粒微細化が有効である。図３に、溶接時のＨＡＺ組織の変化を模式的に示す。
【００４０】
ＨＡＺでは１４００℃近傍まで加熱される際に結晶粒成長により粗大なオーステナイト粒が成長する。このような粗大なオーステナイト粒が成長すると靱性低下の一因となる。従来より、結晶粒微細化手法として、（ａ）オーステナイト粒成長をＴｉＮ等で抑制するピン留め効果を活用する手法、（ｂ）オーステナイト粒内に存在する介在物を起点に粒内フェライトを成長させて結晶粒微細化を図る手法が提案されている。
【００４１】
本発明に係る厚鋼板では、製鋼過程においてＴｉ・Ａｌ・Ｏ・Ｎバランスを制御することにより微細なＴｉＮ粒子を鋼中に分散させる。ＴｉＮ粒子はＨＡＺにおいてオーステナイト粒成長を抑制し（ピン留め効果）、粗大なオーステナイト粒成長を抑制することが可能となる。
【００４２】
一方、１４００℃近傍では、ＴｉＮは溶解し易くなってピン留め効果が低下し、粗大なオーステナイト粒が成長し易くなる。そこで、本発明では、介在物による粒内変態も併せて活用する。溶接時にオーステナイト粒内に粒内フェライトを効果的に成長させるために、粒内フェライトの生成核となる介在物を制御する。
【００４３】
特に板厚が５０ｍｍを超えるような厚鋼板では、表面および内部それぞれの冷却速度の差異により板厚方向での介在物の組成および個数の制御が困難である。このため、粒内フェライトの生成核となる介在物を制御する。そこで、粒内フェライトの成長のメカニズムを解明した結果、以下に示す事項が判明した。
【００４４】
図４は、Ｔｉ系複合酸化物を模式的に示す説明図である。
【００４５】
（ＩＩＩ−１）マトリックスから介在物の内部へとＭｎが拡散する駆動力が、溶接冷却時に介在物の周囲にＭｎＳが複合析出する際に形成されるＭｎ濃度の傾斜により、生じる。
【００４６】
（ＩＩＩ−２）ＭｎがＴｉ系酸化物の内部に存在する原子空孔へ吸収される。
【００４７】
（ＩＩＩ−３）介在物の周囲にＭｎ濃度が少なくなるＭｎ欠乏層が形成され、このＭｎ欠乏層のフェライトの成長開始温度が上昇する。
【００４８】
（ＩＩＩ−４）冷却時にフェライトが介在物から優先して成長する。
【００４９】
これらを前提として、粒内フェライトの生成核となる介在物のＭｎＳ複合量が粒内フェライト成長に影響を及ぼすことが判明した。
【００５０】
（ＩＩＩ−５）Ｍｎを吸収するための空孔を内部に多数有するＴｉ系酸化物が核となる。
【００５１】
（ＩＩＩ−６）複合したＭｎＳが多いと、介在物の周囲により大きなＭｎの濃度勾配を形成し、Ｍｎが拡散する駆動力を増加させてＭｎ欠乏層を形成し易くなる。
【００５２】
（ＩＩＩ−７）複合したＭｎＳが少ないと、介在物の周囲にＭｎの濃度勾配が形成され難く、Ｍｎ欠乏層が形成され難くなる。
【００５３】
（ＩＩＩ−８）Ｔｉ系酸化物は、Ｍｎを吸収するための空孔を内部に多数含有しており、ＭｎＳは、Ｔｉ系酸化物の周囲に析出する時に周囲との濃度差を形成し、Ｍｎを吸収する駆動力を形成する。
【００５４】
以上のメカニズムに基づき、ＴｉＮにより粗大粒の成長を抑制するとともに、Ｔｉ系複合酸化物の複合形態を制御して、粒内において介在物を起点に粒内フェライトの生成を促進し、これにより、微細なＨＡＺ組織を形成することにより溶接部の低温靱性に優れた厚鋼板を提供できる。
【００５５】
本発明は、以上の知見に基づくものであり、以下に列記の通りである。
【００５６】
（１）化学組成が、質量％で、Ｃ：０．０４〜０．１２％、Ｓｉ：０．０５〜０．５０％、Ｍｎ：１．３０〜２．２０％、Ｐ：０．０２０％以下、Ｓ：０．００１０〜０．０１００％、Ｃｕ：０．０５〜１．００％、Ｎｉ：０．０５〜１．５０％、Ｎｂ：０．００５〜０．０５０％、Ｔｉ：０．００５〜０．０５０％、ｓｏｌ．Ａｌ：０．００５％以下、Ｏ：０．００１０〜０．００５０％、Ｎ：０．００１０〜０．０１００％、Ｃｒ：０〜０．５０％、Ｍｏ：０〜０．３５％、Ｖ：０〜０．１５％、Ｂ：０〜０．００３０％、Ｃａ：０〜０．０１０％、Ｍｇ：０〜０．００５０％、ＲＥＭ：０〜０．００５０％を含有し、残部がＦｅおよび不純物であり、
下記（１）式で示される炭素当量Ｃｅｑ．が０．４０〜０．５２であり、
以下に規定する（ａ）〜（ｆ）項を満足するとともに、
板厚が７０ｍｍ超である、厚鋼板。
Ｃｅｑ．＝Ｃ＋Ｍｎ／６＋（Ｃｕ＋Ｎｉ）／１５＋（Ｃｒ＋Ｍｏ＋Ｖ）／５  ・・・（１）
【００５７】
（ａ）表層５ｍｍ以内の組織は圧延方向に伸長した組織であり、該組織の平均アスペクト比が１．５以上である。
【００５８】
（ｂ）内部の金属組織はフェライトとベイナイトの複合組織であり、板厚の１／４の深さ位置である１／４ｔ部のフェライト分率：面積率で５．０〜３５％、板厚の１／２の深さ位置である１／２ｔ部のフェライト組織分率：面積率で３．０〜４０％、各板厚位置でベイナイトおよびフェライト以外の組織：面積率で５％未満（０％を含む）のパーライト、マルテンサイトまたはＭＡ（島状マルテンサイト）の１種以上を含む。
【００５９】
（ｃ）前記１／４ｔ部の平均フェライト粒径：１０μｍ以下、前記１／２ｔ部の平均フェライト粒径：１２μｍ以下である。
【００６０】
（ｄ）前記１／４ｔ部の有効結晶粒径：２２．０μｍ以下、前記１／２ｔ部の有効結晶粒径：３２．０μｍ以下である。
【００６１】
（ｅ）鋼中に含まれるＴｉ系酸化物の周囲にＭｎＳを複合する複合介在物であり、任意の断面で現出させた前記複合介在物の断面積に占めるＭｎＳの割合：面積率で１０％以上９０％未満、前記複合介在物の周長に占めるＭｎＳの割合：１０％以上である。
【００６２】
（ｆ）０．５〜５．０μｍの前記複合介在物の面分散密度：１０〜１００個／ｍｍ２である。
【００６３】
（２）さらに、質量％で、Ｃｒ：０．０５〜０．５０％、Ｍｏ：０．０５〜０．３５％、およびＶ：０．００５〜０．１５％の１種以上を含有する、１項に記載の厚鋼板。
【００６４】
（３）さらに、質量％で、Ｂ：０．０００３〜０．００３０％を含有する、１または２項に記載の厚鋼板。
【００６５】
（４）さらに、質量％で、Ｃａ：０．０００５〜０．０１０％、Ｍｇ：０．０００５〜０．００５０％、およびＲＥＭ：０．０００５〜０．００５０％の１種以上を含有する、１〜３項のいずれかに記載の厚鋼板。
【００６６】
（５）ＲＨ真空脱ガス装置でのＴｉ添加前溶鋼内の酸素ポテンシャルＯＸＰが１０〜６０ｐｐｍに制御されて鋳造された鋼片を用い、
該鋼片を、厚さ方向の中心部が１０００℃超１１５０℃以下になるように、加熱し、
該鋼片の厚さ方向の中心部が１０００℃超１１５０℃以下にある時に、該鋼片に累積圧下率１５〜６０％、および各パスの平均圧下率３．５％以上の再結晶域圧延を行った後、
放冷し、
前記１／２ｔ部の温度がＡｒ３以上９５０℃以下にある時に、累積圧下率４０％以上、および各パスの平均圧下率５．０％以上の未再結晶域圧延を行い、
さらに、該未再結晶域圧延の最終パス開始温度を板表面の温度で（Ａｒ３−２０）〜（Ａｒ３＋３０）℃として圧延を完了し、
次いで、加速冷却を開始し、板表面の温度で５５０℃以下まで加速冷却を行う、
１〜４項のいずれかに記載の厚鋼板の製造方法。
【００６７】
（６）前記加速冷却の終了後、３５０℃〜６５０℃の温度で焼戻し処理する、５項に記載の厚鋼板の製造方法。
【発明の効果】
【００６８】
本発明により、Ｋｃａ値が６０００Ｎ／ｍｍ１．５以上の優れたアレスト特性および継手ＣＴＯＤ特性を有する、板厚が７０ｍｍ超の高強度の厚鋼板を提供できる。具体的には、本発明により、大型構造用鋼、特に１００００ＴＥＵを超えるような大型コンテナ船用として使用するのに十分な継手ＣＴＯＤ特性と、優れたアレスト特性とを有する板厚が７０ｍｍ超の高強度の厚鋼板を提供できる。
【００６９】
このため、本発明に係る厚鋼板を大型コンテナ船の船体上部のアッパーデッキやハッチサイドコーミングに用いれば、脆性破壊が発生したとしてもその破壊進展を停止することができ、気温が低い海域で運行される大型コンテナ船の信頼性を高めることができる。
【図面の簡単な説明】
【００７０】
【図１】図１は、板厚方向の中心部（１／２ｔ部）のフェライト粒径とフェライト分率との関係を示すグラフである。
【図２】図２は、板厚方向の中心部（１／２ｔ部）の有効結晶粒径とフェライト分率との関係を示すグラフである。
【図３】図３に、溶接時のＨＡＺ組織の変化を模式的に示すグラフである。
【図４】図４は、Ｔｉ系複合酸化物を模式的に示す説明図である。
【発明を実施するための形態】
【００７１】
本発明を説明する。以降の説明では、化学組成または濃度に関する「％」は特に断りがない限り「質量％」を意味する
【００７２】
１．本発明に係る厚鋼板の化学組成
はじめに必須元素を説明する。
【００７３】
（１−１）Ｃ：０．０４〜０．１２％
Ｃは、厚鋼板の強度を高める元素である。Ｃ含有量が０．０４％未満では、この効果を得られない。一方、Ｃ含有量が０．１２％を超えると、厚鋼板の強度の上昇により靭性、溶接性、ＨＡＺ靭性および継手ＣＴＯＤ特性がいずれも低下するとともに、アレスト特性が低下する。
【００７４】
したがって、Ｃ含有量は０．０４〜０．１２％である。Ｃ含有量は、０．０５％以上であることが好ましく、また、０．０９％以下であることが好ましい。
【００７５】
（１−２）Ｓｉ：０．０５〜０．５０％
Ｓｉは、脱酸元素であるとともに厚鋼板の強度に有効な元素である。Ｓｉ含有量が０．０５％未満では、これらの効果を得られない。一方、Ｓｉ含有量が０．５０％を超えると、溶接熱影響部が硬化することによりＨＡＺ靭性および継手ＣＴＯＤ特性が低下する。
【００７６】
したがって、Ｓｉ含有量は０．０５〜０．５０％である。Ｓｉ含有量は、０．１０％以上であることが好ましく、０．３０％以下であることが好ましい。
【００７７】
（１−３）Ｍｎ：１．３０〜２．２０％
Ｍｎは、厚鋼板の焼入れ性を高め、厚鋼板の強度および靭性を高める元素である。Ｍｎ含有量が１．３０％未満では、これらの効果を得られない。一方、Ｍｎ含有量が２．２０％を超えると、中心偏析が顕著となり、厚鋼板の１／２ｔ部の靭性が顕著に低下するとともに、アレスト特性が低下する。
【００７８】
したがって、Ｍｎ含有量は１．３０〜２．２０％である。Ｍｎ含有量は、１．６０％以上であることが好ましく、２．００％以下であることが好ましい。
【００７９】
（１−４）Ｐ：０．０２０％以下
Ｐは、不純物元素であり、厚鋼板の機械的特性を低下させ、特に、低温靭性を低下させる。したがって、Ｐ含有量は０．０２０％以下である。Ｐ含有量は、なるべく低いほうが好ましく、０．０１５％以下であることが好ましい。
【００８０】
（１−５）Ｓ：０．００１０〜０．０１００％
Ｓは、Ｍｎと結合してＭｎＳを形成する。ＭｎＳを複合析出させるため、Ｓ含有量は０．００１０％以上とする。一方、Ｓが過剰に含まれると、粗大な単体ＭｎＳの析出につながり、靱性低下の要因となる。このため、Ｓ含有量は０．０１００％以下である。Ｓ含有量は、ＭｎＳ複合析出、ＨＡＺ靱性および継手ＣＴＯＤ特性を確保するため、０．００２０％以上であることが好ましく、０．００５０％以下であることがさらに好ましい。
【００８１】
（１−６）Ｃｕ：０．０５〜１．００％
Ｃｕは、鋼に固溶して靭性を損なわずに強度を高めることができ、アレスト特性を改善する。Ｃｕ含有量が０．０５％未満では、これらの効果を得られない。一方、Ｃｕ含有量が１．００％を超えると、厚鋼板の靭性の低下、および、析出物の増加によりアレスト特性が低下し、さらに、熱間での加工の際に表面に微小な割れが発生する。
【００８２】
したがって、Ｃｕ含有量は０．０５〜１．００％である。Ｃｕ含有量は、０．２０％以上であることが好ましく、０．５０％以下であることが好ましい。
【００８３】
（１−７）Ｎｉ：０．０５〜１．５０％
Ｎｉは、鋼に固溶して靭性を損なわずに強度を高めることができ、アレスト特性を改善する。Ｎｉ含有量が０．０５％未満では、これらの効果を得られない。一方、Ｎｉは高価な元素であり、過剰な添加は製造コストの上昇を招く。したがって、Ｎｉ含有量は０．０５〜１．５０％である。Ｎｉ含有量は、０．３０％以上であることが好ましく、１．１０％以下であることが好ましい。
【００８４】
（１−８）Ｎｂ：０．００５〜０．０５０％
Ｎｂは、本発明に係る厚鋼板において重要な元素である。Ｎｂは、微量の添加により、未再結晶オーステナイト域を拡大し、組織微細化による強度およびアレスト特性の改善に寄与する。さらに、Ｎｂは、変態強化および析出強化にも寄与する。
【００８５】
Ｎｂ含有量が０．００５％未満では、上記効果を得られない。一方、Ｎｂ含有量が０．０５０％を超えると、粗大な析出物が生成し、アレスト特性が劣化するだけでなく、ＨＡＺ靭性および継手ＣＴＯＤ特性を著しく劣化させる。
【００８６】
したがって、Ｎｂ含有量は０．００５〜０．０５０％である。Ｎｂ含有量は、０．００７％以上であることが好ましく、０．０２０以下であることが好ましい。
【００８７】
（１−９）Ｔｉ：０．００５〜０．０５０％
Ｔｉは、本発明に係る厚鋼板において重要な元素である。Ｔｉは、Ｔｉ系酸化物を形成し、粒内フェライトの生成核として作用する。さらにＴｉ系酸化物を形成後に残ったＴｉは、ＴｉＮを形成し、鋼片の加熱時にオーステナイト粒径が大きくなることを抑制する。オーステナイト粒径が大きくなると、変態後のベイナイトの粒径も大きくなる。
【００８８】
Ｔｉ含有量が０．００５％未満であると、粒内フェライトの生成核としてのＴｉ系酸化物の面分散密度が減少し、ＨＡＺ靭性および継手ＣＴＯＤ特性が低下するとともに、所望のベイナイト粒径を得られない。
【００８９】
一方、Ｔｉ含有量が０．０５０％を超えると、Ｔｉ系酸化物の面分散密度の増加および粗大なＴｉ系酸化物が増加し、ＨＡＺ靭性および継手ＣＴＯＤ特性が低下するとともに、粗大なＴｉＣが生成して靭性およびアレスト特性が低下する。
【００９０】
このため、Ｔｉ含有量は、０．００５〜０．０５０％である。Ｔｉ含有量は、０．００７％以上であることが好ましく、０．０２０％以下であることが好ましい。
【００９１】
（１−１０）ｓｏｌ．Ａｌ：０．００５％以下
ｓｏｌ．Ａｌは、不純物元素であり、Ａｌ含有量の増加により、Ｔｉ系酸化物の生成が抑制される。その結果、ＨＡＺ靭性および継手ＣＴＯＤ特性が低下する。そのため、ｓｏｌ．Ａｌ含有量は０．００５％以下とする。
【００９２】
（１−１１）Ｏ：０．００１０〜０．００５０％
Ｏは、Ｔｉ系酸化物を生成するために必要な元素である。Ｏ含有量は、充分な介在物の面分散密度を得るため、０．００１０％以上とする。一方、Ｏを過剰に含有すると、破壊の起点となり得る粗大な酸化物系介在物が形成され易くなる。そのため、Ｏ含有量は０．００５０％以下とする。粗大な酸化物系介在物の形成を抑制する観点から、Ｏ含有量は、０．００３０％以下であることが好ましい。
【００９３】
（１−１２）Ｎ：０．００１０〜０．０１００％
Ｎは、Ｔｉと結合してＴｉＮを形成し、オーステナイト粒の粗大化を抑制する。Ｎ含有量が０．００１０％未満では、この効果を得られない。一方、Ｎ含有量が０．０１００％を超えると、不純物として存在するため、靭性の低下を招き、その結果、アレスト特性を劣化させる。
【００９４】
したがって、Ｎ含有量は０．００１０〜０．０１００％とする。Ｎ含有量は、０．００２０％以上であることが好ましく、０．００６０％以下であることが好ましい。
【００９５】
次に、任意元素を説明する。
【００９６】
（１−１３）Ｃｒ：０〜０．５０％
Ｃｒは、厚鋼板の強度を高める元素であるため、必要に応じて含有してもよい。しかし、Ｃｒ含有量が０．５０％を超えると、厚鋼板の強度の増加に伴う靭性の低下が顕著になる。したがって、Ｃｒ含有量は０．５０％以下である。
【００９７】
一方、Ｃｒ含有量が０．０５％未満であると、厚鋼板の強度を充分に高めることができない場合がある。したがって、Ｃｒ含有量は０．０５％以上であることが好ましい。
【００９８】
（１−１４）Ｍｏ：０〜０．３５％
Ｍｏは、厚鋼板の強度を高める元素であるため、必要に応じて含有してもよい。しかし、Ｍｏ含有量が０．３５％を超えると、厚鋼板の強度の増加に伴う靭性の低下が顕著になるとともにアレスト特性が低下する。したがって、Ｍｏ含有量は０．３５％以下である。
【００９９】
一方、Ｍｏ含有量が０．０５％未満であると、厚鋼板の強度を充分に高めることができない場合がある。したがって、Ｍｏ含有量は０．０５％以上であることが好ましい。
【０１００】
（１−１５）Ｖ：０〜０．１５％
Ｖは、炭窒化物を形成し、厚鋼板を析出強化する作用を有するため、必要に応じて含有してもよい。しかし、Ｖ含有量が０．１５％を超えると、析出強化に伴う靭性の低下が顕著になる。したがって、Ｖ含有量は０．１５％以下である。
【０１０１】
一方、Ｖ含有量が０．００５％未満であると、厚鋼板を充分に析出強化できない場合がある。したがって、Ｖ含有量は０．００５％以上であることが好ましい。
【０１０２】
（１−１６）Ｂ：０〜０．００３０％
Ｂは、微量含有することにより焼入れ性を高める元素であり、必要に応じて含有してもよい。しかし、Ｂ含有量が０．００３０％を超えると、効果が飽和するとともに、ＨＡＺ靭性を低下させる。したがって、Ｂ含有量は０．００３０％以下である。
【０１０３】
一方、Ｂ含有量が０．０００３％未満であると、焼入れ性を安定して高めることができない場合がある。したがって、Ｂ含有量は０．０００３％以上であることが好ましい。
【０１０４】
（１−１７）Ｃａ：０〜０．０１０％
Ｃａは、ＨＡＺ靭性を向上させる元素であり、必要に応じて含有してもよい。しかし、Ｃａ含有量が０．０１０％を超えると、ＨＡＺ靭性および溶接性が低下する。したがって、Ｃａ含有量は０．０１０％以下である。
【０１０５】
一方、Ｃａ含有量が０．０００５％未満であると、ＨＡＺ靭性を安定して向上させることができない場合がある。したがって、Ｃａ含有量は０．０００５％以上であることが好ましい。
【０１０６】
（１−１８）Ｍｇ：０〜０．００５０％
Ｍｇは、ＨＡＺ靭性を向上させる元素であり、必要に応じて含有してもよい。しかし、Ｍｇ含有量が０．００５０％を超えると、ＨＡＺ靭性および溶接性が低下する。したがって、Ｍｇ含有量は０．００５０％以下である。
【０１０７】
一方、Ｍｇ含有量が０．０００５％未満では、ＨＡＺ靭性を安定して向上させることができない場合がある。したがって、Ｍｇ含有量は０．０００５％以上であることが好ましい。
【０１０８】
（１−１９）ＲＥＭ：０〜０．００５０％
ＲＥＭは、ＨＡＺ靭性を向上させる元素であり、必要に応じて含有してもよい。しかし、ＲＥＭ含有量が０．００５０％を超えると、ＨＡＺ靭性および溶接性が低下する。そのため、ＲＥＭ含有量は０．００５０％以下である。
【０１０９】
一方、ＲＥＭ含有量が０．０００５％未満であると、ＨＡＺ靭性を安定して向上させることができない場合がある。したがって、ＲＥＭ含有量は０．０００５％以上であることが好ましい。
【０１１０】
（１−２０）（１）式で示される炭素当量Ｃｅｑ．：０．４０〜０．５２％
鋼板の炭素当量Ｃｅｑ．は、式（１）：Ｃｅｑ．＝Ｃ＋Ｍｎ／６＋（Ｃｕ＋Ｎｉ）／１５＋（Ｃｒ＋Ｍｏ＋Ｖ）／５により求められる。炭素当量Ｃｅｑ．が０．４０％未満であると、１／２ｔ部まで焼きが入らず、降伏強度４６０ＭＰａ以上の高強度を得られないとともに、靭性が低下することもある。一方、炭素当量Ｃｅｑ．が０．５２％を超えると、必要な強度を容易に得ることができるが、靭性、溶接性およびアレスト特性が低下するとともに、製造コストが増加する。したがって、炭素Ｃｅｑ．は０．４０〜０．５２％とする。
【０１１１】
（１−２１）残部
本発明に係る厚鋼板は、以上の化学組成を有し、残部はＦｅおよび不純物である。不純物としては、鉱石やスクラップ等の原材料に含まれるものや、製造工程において含まれるものが例示される。
【０１１２】
２．本発明に係る厚鋼板の金属組織
以下に示す（２−１）〜（２−６）項の規定を全て満足することにより、高強度および良好なアレスト特性および継手ＣＴＯＤ特性を得られる。
【０１１３】
（２−１）表層５ｍｍ以内の圧延方向に伸長した組織の平均アスペクト比：１．５以上
厚鋼板の表層５ｍｍ以内のＬ断面に形成される組織の短軸と長軸の比であるアスペクト比の平均が１．５以上である。このアスペクト比を１．５以上にすることは、本発明に係る厚鋼板が良好なアレスト特性を有するために最も重要な因子の一つである。
【０１１４】
アスペクト比が１．５未満であるとアレスト特性が著しく低下するのに対し、アスペクト比が１．５以上であると、シアリップ（厚鋼板の表層における延性的な塑性変形）の形成が良好となり、アレスト特性が顕著に改善される。
【０１１５】
本発明に係る厚鋼板は、板厚が７０ｍｍ超のものであるため、表層の組織は内部組織と異なる傾向がある。特に規定はしないが、表層の組織は、フェライト、ベイナイト、マルテンサイト、焼戻しベイナイトおよび焼戻しマルテンサイトの何れか１種の単独組織、または２種以上の混合組織である。
【０１１６】
（２−２）厚鋼板の内部の金属組織：フェライトとベイナイトの複合組織、１／４ｔ部のフェライト分率：５．０〜３５％、１／２ｔ部のフェライト組織分率：３．０〜４０％、各板厚位置でベイナイトとフェライト以外の組織：５％未満（０％を含む）のパーライト、マルテンサイトまたはＭＡ（島状マルテンサイト）の１種以上
本発明では、厚鋼板に良好な強度を付与するために、フェライトとベイナイトの組織分率を調整する。本発明に係る厚鋼板は、基本的にフェライトおよびベイナイトの複合組織からなる。本発明に係る厚鋼板の製造にあたっては、焼戻しを行う場合があるが、ベイナイトと焼戻しベイナイト、マルテンサイトと焼戻しマルテンサイトを区別せずに扱ってよい。
【０１１７】
一方、フェライトとベイナイトの組織分率はアレスト特性にも影響する。ＥＢＳＤを用いてＩｍａｇｅ  Ｑｕａｌｉｔｙ像と１５°以上の方位差を有する境界を粒界と定義したＧｒａｉｎ  Ｂｏｕｎｄａｒｙ像を重ね合わせてベイナイト組織を評価したところ、ベイナイトに該当する組織はフェライト組織に比べて粗大な結晶粒を呈することが判明した。
【０１１８】
このことから、フェライトとベイナイトの組織分率は、厚鋼板の後述する有効結晶粒径に影響を与える一つの要素となる。強度を付与するとともに、有効結晶粒径を適切に制御してアレスト特性を向上させるためには、１／４ｔ部のフェライト分率を５．０〜３５％とするとともに、１／２ｔ部のフェライト分率を３．０〜４０％とする。
【０１１９】
１／４ｔ部と１／２ｔ部でそれぞれフェライト組織分率を規定する理由は、板厚が７０ｍｍを超える厚鋼板では、圧延時のオーステナイト粒径や蓄積される歪み量が、１／４ｔ部と１／２ｔ部とにおいて大きく相違するためである。
【０１２０】
なお、各板厚位置において、ベイナイトおよびフェライト以外に、パーライト、マルテンサイト、ＭＡ（島状マルテンサイト）の一種以上を含んでもよい。その場合のフェライトおよびベイナイト以外の組織の組織分率は合計で５％未満とする。
【０１２１】
以上のように組織分率を示したが、強度とアレスト特性は、各組織の状態にも依存するため、本発明では、さらに金属組織について以下の要件を満足する。
【０１２２】
（２−３）１／４ｔ部の平均フェライト粒径：１０μｍ以下、１／２ｔ部の平均フェライト粒径：１２μｍ以下
１／４ｔ部，１／２ｔ部の平均フェライト粒径は，それぞれ、１０μｍ以下，１２μｍ以下である。フェライト粒径がこれを超えると、有効結晶粒径が顕著に微細化されず、良好なアレスト特性を得られない。フェライト粒径は微細化するほどアレスト特性が良好になるものの、７０ｍｍを超える板厚の厚鋼板では、フェライト粒径の微細化を達成するには低温で圧下率を高くした圧延を行わなければならず、圧延装置への負担が高まり、製造が困難になる。
【０１２３】
フェライト粒径の下限は規定しないが、本発明に係る製造方法により製造する場合には、１／４ｔ部，１／２ｔ部の平均フェライト粒径は実質的に３μｍ以上となる。
【０１２４】
なお、１／４ｔ部，１／２ｔ部それぞれで平均フェライト粒径を規定する理由は、上述したように、板厚が７０ｍｍを超える厚鋼板では、圧延時のオーステナイト粒径や蓄積される歪み量が、１／４ｔ部と板厚の１／２ｔ部とにおいて大きく相違するためである。
【０１２５】
（２−４）１／４ｔ部の有効結晶粒径：２２．０μｍ以下、１／２ｔ部の有効結晶粒径：３２．０μｍ以下
１／４ｔ部，１／２ｔ部の有効結晶粒径の平均値は、それぞれ２２．０μｍ以下，３２．０μｍ以下である。有効結晶粒径は良好なアレスト特性を得るのに最も重要な因子であり、微細化するほどアレスト特性が良好になる。そのため、１／４ｔ部，１／２ｔ部の有効結晶粒径が２２．０μｍ，３２．０μｍを超えると、良好なアレスト特性を得られない。
【０１２６】
７０ｍｍを超える板厚の厚鋼板では、有効結晶粒径を微細するには低温かつ高圧下率の圧延を行わなければならず、圧延装置への負担が高まり、製造が困難になる。
【０１２７】
有効結晶粒径の下限は規定しないが、本発明に係る製造方法により製造する場合には、１／４ｔ部，１／２ｔ部の有効結晶粒径は、それぞれ、実質的に１０μｍ以上，１５μｍ以上となる。
【０１２８】
なお、１／４ｔ部，１／２ｔ部それぞれで平均フェライト粒径を規定する理由は、上述したように、板厚が７０ｍｍを超える厚鋼板では、圧延時のオーステナイト粒径や蓄積される歪み量が、１／４ｔ部と板厚の１／２ｔ部とにおいて大きく相違するためである。
【０１２９】
（２−５）鋼中に含まれるＴｉ酸化物の周囲にＭｎＳを複合する複合介在物の任意の断面における複合介在物の断面積に占めるＭｎＳの割合：１０％以上９０％未満、この複合介在物の周長に占めるＭｎＳの割合：１０％以上
本発明に係る厚鋼板では、介在物中のＭｎＳ量を規定する手法として、任意の切断面における複合介在物の断面積に占めるＭｎＳの面積率を測定する。
【０１３０】
複合介在物の断面積に占めるＭｎＳの割合が１０％未満である場合には、複合介在物中のＭｎＳの複合量が不十分であり、十分なＭｎ欠乏層を形成できないために粒内フェライトの生成が困難になる。
【０１３１】
一方、複合介在物の断面積に占めるＭｎＳの割合が９０％以上である場合には、複合介在物中がＭｎＳ主体となり、Ｔｉ系酸化物の占める割合が低下してＭｎ吸収能が低下し、Ｍｎ欠乏層を十分に形成できず、粒内フェライトの生成が困難になる。
【０１３２】
さらに、ＭｎＳは、複合介在物の周囲からのＭｎの吸収が必要であるため、複合介在物の界面に存在する必要がある。複合介在物の全周長のうちＭｎＳが占める割合が１０％未満である場合は、複合介在物の周囲から十分にＭｎを吸収できず、Ｍｎ欠乏層を形成できないために粒内フェライトの生成が困難になる。
【０１３３】
（２−６）径が０．５〜５．０μｍの複合介在物の面分散密度：１０〜１００個／ｍｍ２
複合介在物の径が０．５μｍ未満であると、周囲から吸収できるＭｎ量が少なく、粒内フェライトの生成に必要なＭｎ欠乏層の形成が困難になる。一方、複合介在物の径が５μｍより大きいと、複合介在物自体が破壊の起点になる。このため、径が０．５〜５．０μｍの複合介在物を対象とする。
【０１３４】
安定した粒内フェライトの生成のためには、径が０．５〜５．０μｍの複合介在物が旧オーステナイト内に少なくとも１つ程度含まれる必要があるため、面分散密度で１０個／ｍｍ２以上存在する必要がある。一方、径が０．５〜５．０μｍの複合介在物が過剰に多いと破壊の起点になり易くなる。このため、径が０．５〜５．０μｍの複合介在物の面分散密度は１００個／ｍｍ２以下である。
【０１３５】
３．本発明に係る厚鋼板の板厚
本発明に係る板厚が７０ｍｍを超える厚鋼板は、良好なアレスト特性を有する。板厚の上限は特に設けないが、本発明によれば、板厚が１２０ｍｍまでは良好なアレスト特性および継手ＣＴＯＤ特性を得られる。
【０１３６】
４．本発明に係る厚鋼板の機械特性
（４−１）降伏強さ：４６０ＭＰａ以上、引張強さ：５７０〜７２０ＭＰａ
本発明に係る厚鋼板は、ＹＰ４７級に関する。このため、本発明に係る厚鋼板の降伏強さは４６０ＭＰａ以上であり、引張強さは５７０〜７２０ＭＰａである。
【０１３７】
（４−２）アレスト特性（−１０℃におけるＫｃａ値：６０００Ｎ／ｍｍ１．５以上）
本発明に係る厚鋼板は、−１０℃におけるＫｃａ値が６０００Ｎ／ｍｍ１．５以上の優れたアレスト特性を有する鋼材に関する。Ｋｃａ値は、温度勾配型のＥＳＳＯ試験を実施して評価する。
【０１３８】
評価方法は、負荷応力を少なくとも３条件以上として温度勾配型のＥＳＳＯ試験を実施し、負荷応力と脆性亀裂長さから求まるＫｃａ値を脆性亀裂が停止した位置の温度でグラフを描画し、対数近似から−１０℃におけるＫｃａ値を算出することにより、求める。
【０１３９】
（４−３）母材靭性（破面遷移温度ｖＴｒｓ：−４０℃以下）
本発明に係る厚鋼板の１／２ｔ部における、Ｖノッチ付シャルピー衝撃試験による破面遷移温度ｖＴｒｓは、−４０℃以下である。
【０１４０】
（４−４）継手靭性：試験温度−１０℃での継手ＣＴＯＤ試験における限界亀裂進展長さδｃ：０．４ｍｍ以上
本発明に係る厚鋼板の継手ＣＴＯＤ試験における限界亀裂進展長さδｃは、試験温度−１０℃で０．４ｍｍ以上である。
【０１４１】
５．本発明に係る厚鋼板の製造方法
（５−１）製鋼および連続鋳造工程
本発明に係る厚鋼板は、ＲＨ真空脱ガス装置でのＴｉ添加前の酸素ポテンシャルＯＸＰが１０〜６０ｐｐｍに制御されて鋳造された鋼片を素材として、製造される。
【０１４２】
すなわち、本発明に係る厚鋼板の金属組織の微細化に有効な介在物は、製鋼工程におけるＲＨ真空脱ガス処理から連続鋳造にかけての凝固過程において、鋼中に微細に分散する。
【０１４３】
効果的に介在物を分散させるためにＲＨ真空脱ガス処理の前にＡｒガスを上部より溶鋼内に吹き込むバブリング処理を行い、溶鋼の表面に存在するスラグと溶鋼とを反応させることによりスラグ内のトータルＦｅ量を調整し、溶鋼内の酸素ポテンシャルＯｘｐを１０ｐｐｍ以上６０ｐｐｍ以下の範囲に制御する。
【０１４４】
バブリング処理後、ＲＨ真空脱ガス装置での成分調整時には、Ａｌを添加せずＴｉを添加する。これにより、Ｔｉ酸化物を鋼中に微細に分散することができる。
【０１４５】
（５−２）鋼片加熱工程：厚さ方向の中心部で１０００℃超１１５０℃以下
鋼片の加熱温度は、厚さ方向の中心部の温度を基準として１０００℃超１１５０℃以下とする。
【０１４６】
７０ｍｍを超える厚鋼板では、その表面および１／２ｔ部間には温度差が発生するため、表面温度で管理すると、１／２ｔ部の温度が低下していないにも関わらず次工程に進んでしまい、必要な強度、靭性およびアレスト特性を得られないおそれがある。そのため、鋼片の厚さ方向の中心部の温度を基準とする。
【０１４７】
加熱温度が１１５０℃超である場合、加熱オーステナイト粒が粗大化するため、アレスト特性を得るための微細な組織を得ることが困難になる。一方、加熱温度が１０００℃以下である場合、溶体化が不十分となる。鋼片の好ましい加熱温度は、１０００℃超１１００℃以下である。
【０１４８】
（５−３）再結晶域圧延工程
鋼片の厚さ方向の中心部が１０００℃超１１５０℃以下である温度域において累積圧下率で１５％以上６０％以下とし、各パスの平均圧下率を３．５％以上として再結晶域圧延を行う。
【０１４９】
再結晶域圧延の温度は、厚さ方向の中心部の温度を基準として、１０００℃超１１５０℃以下とする。厚さ方向の中心部の温度を基準とする理由は、上述したように、厚鋼板の表面および１／２ｔ部間には温度差が発生するため、表面温度で管理すると、１／２ｔ部の温度が低下していないにも関わらず次工程に進んでしまい、必要な強度、靭性およびアレスト特性を満足できないおそれがあるためである。
【０１５０】
再結晶域圧延の温度が１１５０℃超であると、再結晶による微細なオーステナイト粒が得られず、かえって粗大化する場合がある。一方、再結晶域圧延の温度が１０００℃以下であると、オーステナイトの再結晶が顕著に起こらない。
【０１５１】
また、再結晶域圧延における累積圧下率は１５％以上とする。累積圧下率が１５％未満であると、鋳造時に生成したポロシティなどの内部欠陥の影響を低減できないだけでなく、製品として必要な厚鋼板の幅を得られない。
【０１５２】
一方、再結晶域圧延における累積圧下率が高いほど、再結晶オーステナイトの微細化やオーステナイトへの圧延ひずみの導入が進行するものの、再結晶域圧延における累積圧下率が高過ぎると、再結晶域圧延に続いて行われる未再結晶域圧延での累積圧下量を確保できなくなる。このため、再結晶域圧延における累積圧下率は６０％以下とする。
【０１５３】
さらに、再結晶域圧延における各パスの平均圧下率は３．５％以上とする。各パスの平均圧下率が３．５％未満であると、内部にひずみが入らず、オーステナイトの再結晶が顕著に起こらず微細なオーステナイトを得られないだけでなく、パス数が増加して生産性が低下する。
【０１５４】
各パスの圧下率の上限は特に設けないが、各パスでの圧下率が１０％超であると、再結晶オーステナイトが粗大化することがあるため、各パスの圧下率は、好ましくは１０％以下であり、さらに好ましくは４％以上である。
【０１５５】
（５−４）冷却工程
再結晶域圧延後、鋼板を放冷する。水冷により未再結晶域まで冷却すると、表面は冷却されるものの１／２ｔ部の冷却が進まず、表面と１／２ｔ部の温度差が大きくなる。このような状態で未再結晶域圧延を行うと、表面の結晶粒径は小さくなるのに対し、１／２ｔ部の結晶粒径が粗大化する。このため、表面と１／２ｔ部の温度差を小さくし、１／２ｔ部の結晶粒も小さくできるように、放冷する。
【０１５６】
ここで、放冷とは、鋼板を一定時間待機させることにより冷却することを意味し、放冷の冷却速度は、１／２ｔ部で０．１〜０．６℃／秒である。
【０１５７】
（５−５）未再結晶域圧延工程
１／２ｔ部の温度がＡｒ３以上９５０℃以下で累積圧下率４０％以上、各パスの平均圧下率を５．０％以上の未再結晶域圧延を行う。
【０１５８】
未再結晶域圧延の温度域は、１／２ｔ部の温度を基準としてＡｒ３点以上９５０℃以下の温度域とする。１／２ｔ部の温度を基準とするのは、上述したように、厚鋼板の表面および１／２ｔ部間には温度差が発生するため、表面温度で管理すると、１／２ｔ部の温度が低下していないにも関わらず次工程に進んでしまい、必要な強度、靭性およびアレスト特性を満足できないおそれがあるためである。
【０１５９】
１／２ｔ部の温度が９５０℃超であると、オーステナイトの扁平が得られず、冷却後に微細な組織を得られない。一方、１／２ｔ部の温度がＡｒ３点未満であると、フェライトとオーステナイトの二相域圧延となり、表層や１／４ｔ部で粗大なフェライトが多数生成し、所望のアレスト特性が得られなくなる。
【０１６０】
また、未再結晶域圧延における累積圧下率が４０％未満であると、ＣＲ（制御圧延）の効果が十分に得られず、微細な組織が得られなくなる。このため、未再結晶域圧延における累積圧下率は４０％以上とする。
【０１６１】
未再結晶域圧延における累積圧下率の上限は特に設けないが、板厚が７０ｍｍを超えると、未再結晶域で６５％超の累積圧下率を確保しようとすると、再結晶域圧延における累積圧下率を確保できなくなるため、未再結晶域圧延における累積圧下率は６５％以下であることが好ましい。
【０１６２】
さらに、未再結晶域圧延における各パスの平均圧下率は５．０％以上とする。未再結晶域圧延における各パスの平均圧下率が５．０％未満であると、厚鋼板の内部まで圧延歪みが導入されず、微細な組織を得られないだけでなく、パス数が増加して生産性が低下する。
【０１６３】
（５−６）未再結晶域圧延の最終パス開始温度：板表面で（Ａｒ３−２０℃）〜（Ａｒ３＋３０℃）
さらに、未再結晶域圧延の最終パス開始温度を板表面で（Ａｒ３−２０℃）〜（Ａｒ３＋３０℃）として圧延を完了する。
【０１６４】
仕上げ圧延の最終パス開始温度は、板表面で（Ａｒ３−２０℃）〜（Ａｒ３＋３０℃）とする。仕上げ圧延の最終パス開始温度が、板表面で（Ａｒ３＋３０℃）超であると、板表面５ｍｍ以内にアスペクト比が１．５以上の扁平な組織が形成されない。一方、仕上げ圧延の最終パス開始温度が、板表面で（Ａｒ３−２０℃）未満であると、板表面５ｍｍを超える領域にもアスペクト比が１．５以上の扁平な組織が形成され、アレスト特性が低下する。
【０１６５】
（５−７）加速冷却工程
次いで、加速冷却を開始し、板表面の温度で５５０℃以下まで加速冷却を行う。
【０１６６】
仕上げ圧延完了後に加速冷却を開始する。強度および靭性の向上の観点から加速冷却は、圧延完了後から２０℃以上温度が低下する前に開始されることが好ましい。板厚が７０ｍｍ超の厚鋼板では熱伝達が遅延することから１／２ｔ部の冷却速度は１〜１０℃／秒程度にしかならない。
【０１６７】
しかし、本発明では、厚鋼板の表面の組織状態を制御するために、板表面での冷却速度を５０℃／秒以上とすることが好ましい。
【０１６８】
また、加速冷却の停止温度は、板表面の温度で５５０℃以下とする。加速冷却の停止温度が板表面の温度で５５０℃超であると、１／２ｔ部の冷却が不十分になり、強度および靭性が低下する。そのため、室温まで冷却することが望ましい。しかし、実際の製造においては、厚鋼板の脱水素を考慮する必要があるため、さらに望ましい範囲は３００〜４００℃である。
【０１６９】
（５−８）焼戻し温度：加速冷却終了後３５０℃〜６５０℃
焼戻し温度は３５０℃以上６５０℃以下である。焼戻し温度が３５０℃未満であると、焼戻しの効果が不十分になるとともに、３５０℃以上での焼戻しにより得られる効果と同等の効果を得るためには、長時間の熱処理が必要になり、工業的でない。
【０１７０】
一方、焼戻し温度が６５０℃超であると、強度の低下が著しくなり、所望の強度を得られない。また、微細な析出部の生成により組織が硬化し、靭性が低下するおそれもある。焼戻し温度は、好ましくは４００℃以上５５０℃以下である。
【実施例】
【０１７１】
表１に示す化学組成を有するとともに、ＲＨ真空脱ガス装置でのＴｉ添加前溶鋼内の酸素ポテンシャルＯＸＰが表２に示す値に制御されて鋳造された鋼片を、厚さ方向の中心部が表２に示す加熱温度となるように加熱し、表２に示す開始温度、終了温度、累積圧下率および各パスの平均圧下率で再結晶域圧延を行った後に放冷した。
【０１７２】
その後、表２に示す開始温度、終了温度、累積圧下率および各パスの平均圧下率で未再結晶域圧延を行い、この未再結晶域圧延の最終パス開始温度を板厚方向の表面で表２に示す温度として圧延を完了し、表２に示す板厚を有する厚鋼板とした。
【０１７３】
次いで、表２に示す開始温度で加速冷却を開始し、表２に示す停止温度まで加速冷却を行い、一部については、さらに、表２に示す温度で熱処理（焼戻し処理）を行って、試料Ｎｏ．１〜３６の厚鋼板を製造した。
【０１７４】
【表１】
2018012853.tif 000003
【０１７５】
【表２】
2018012853.tif 000004
【０１７６】
試料Ｎｏ．１〜３６の厚鋼板について、以下に列記の測定方法により、
（ａ）介在物（ＭｎＳ面積率、ＭｎＳ周長率、個数密度）
（ｂ）金属組織（アスペクト比、フェライト分率、フェライト粒径、有効結晶粒径）
（ｃ）降伏強さおよび引張強さ
（ｄ）母材靭性
（ｅ）アレスト特性
（ｆ）継手ＣＴＯＤ特性
を測定した。
【０１７７】
（ａ）介在物中のＭｎＳ面積率、ＭｎＳ周長率、個数密度の測定方法
介在物分析用の試験片は、試料Ｎｏ．１〜３６の厚鋼板の１／４ｔ部より採取した。
【０１７８】
介在物は、電子プローブマイクロアナライザー（ＥＰＭＡ）を用い、介在物を面分析し、マッピング画像からＭｎＳ面積率および周長に占めるＭｎＳの割合を測定した。ＭｎＳ面積率および介在物周長に占めるＭｎＳ割合は、各供試材につき２０個ずつＥＰＭＡによる分析を行い、平均値を算出することにより、求めた。
【０１７９】
また、介在物の個数密度は、ＳＥＭ−ＥＤＸを組み合わせた自動介在物分析装置により分析し、検出された介在物の形状測定データから粒子径が０．５〜５μｍの範囲である介在物の個数密度を算出することにより、求めた。
【０１８０】
（ｂ）金属組織（アスペクト比、フェライト分率、フェライト粒径、有効結晶粒径）の測定方法
試料Ｎｏ．１〜３６の厚鋼板の１／４ｔ，１／２ｔ部よりサンプルを切り出し、ナイタール腐食した組織を光学顕微鏡の５００倍で撮影し、フェライトの面積率および結晶粒径と表層５ｍｍ以内のアスペクト比を測定して求めた。また，有効結晶粒径はコロイダルシリカで仕上げたサンプルを１ｍｍ×２ｍｍの領域を２μｍステップでＥＢＳＤ測定し、１５°傾角を粒界として測定して求めた。
【０１８１】
（ｃ）降伏強さおよび引張強さの測定方法
試料Ｎｏ．１〜３６の厚鋼板１／４ｔ，１／２ｔ部よりＪＩＳ５号引張試験片を切り出し、引張試験を行うことにより、板厚の１／４ｔ部，１／２ｔ部それぞれにおける降伏強さおよび引張強さを測定して求めた。降伏強さ：４６０ＭＰａ以上、引張強さ：５７０〜７２０ＭＰａを合格とした。
【０１８２】
（ｄ）母材靭性の測定方法
試料Ｎｏ．１〜３６の厚鋼板の表面，１／４ｔ部，１／２ｔ部それぞれから試験片を切り出し、Ｖノッチ付シャルピー衝撃試験を行って破面遷移温度ｖＴｒｓを求めた。破面遷移温度ｖＴｒｓが−４０℃以下を合格とした。
【０１８３】
（ｅ）アレスト特性
試料Ｎｏ．１〜３６の厚鋼板から試験片を切り出し、負荷応力を３条件として温度勾配型のＥＳＳＯ試験を実施し、負荷応力と脆性亀裂長さから求まるＫｃａ値を脆性亀裂が停止した位置の温度でグラフを描画し、対数近似から−１０℃におけるＫｃａ値を算出することによりＫｃａ値を求めた。−１０℃におけるＫｃａ値：６０００Ｎ／ｍｍ１．５以上を合格とした。
【０１８４】
（ｆ）継手ＣＴＯＤ特性の評価方法
作成した厚鋼板からＣＴＯＤ試験用の試験片をｎ＝３で採取後、開先加工を施し、サブマージアーク溶接（ＳＡＷ）により入熱５．０ｋＪ／ｍｍで多層溶接を行って溶接継手を作成した。作成した溶接継手のＨＡＺ部にノッチ加工を施し試験温度−１０℃でＢＳ７４４８規格準拠にてＣＴＯＤ試験を行った。試験結果の良否はＣＴＯＤ試験結果にて判定し、
◎：３本共にゲージオーバー（取り付けたクリップゲージが限界まで開ききること）
○：３本の内１本もしくは２本がゲージオーバーで、残りが０．４ｍｍ以上
×：３本の内１つでも０．４ｍｍ未満
の３水準の判定基準を設定し、○以上を合格とした。
【０１８５】
測定結果を表１，３にまとめて示す。
【０１８６】
【表３】
2018012853.tif 000005
【０１８７】
表３における試料Ｎｏ．１〜９は、本発明で規定する条件を全て満足する本発明例であり、試料Ｎｏ．１０〜３６は、本発明で規定する条件を満足しない比較例である。
【０１８８】
試料Ｎｏ．１〜９は、いずれも、板厚が７０ｍｍを超え、降伏強さ：４６０ＭＰａ以上、引張強さ：５７０〜７２０ＭＰａ、破面遷移温度ｖＴｒｓ：−４０℃以下、−１０℃におけるＫｃａ値：６０００Ｎ／ｍｍ１．５以上、試験温度−１０℃での継手ＣＴＯＤ試験における限界亀裂進展長さδｃ：０．４ｍｍ以上の機械特性を有している。
【０１８９】
このため、試料Ｎｏ．１〜９は、板厚が７０ｍｍを超える、優れたアレスト特性および継手ＣＴＯＤ特性を有する高強度の厚鋼板であり、例えば、大型構造用鋼、特に船舶用として使用されるのに十分な継手ＣＴＯＤ特性を有し、かつアレスト特性に優れた、板厚が７０ｍｍ超の高強度の厚鋼板である。
【０１９０】
これに対し、試料Ｎｏ．１０は、Ｃ含有量が本発明の範囲の上限を上回るため、焼入れ性が著しく高まり、フェライト生成量、母材靱性、アレスト特性および継手ＣＴＯＤ特性がいずれも低下した。
【０１９１】
試料Ｎｏ．１１は、Ｍｎ含有量が本発明の範囲の下限を下回るため、焼入れ性が低下し、強度が不足した。
【０１９２】
試料Ｎｏ．１２は、Ｍｎ含有量が本発明の範囲の上限を上回るため、焼入れ性が著しく高まり、フェライト生成量、母材靱性、アレスト特性および継手ＣＴＯＤ特性がいずれも低下した。
【０１９３】
試料Ｎｏ．１３は、Ｓ含有量が本発明の範囲の下限を下回るため、介在物に占めるＭｎＳの面積率および周長率が低下し、継手ＣＴＯＤ特性が低下した。
【０１９４】
試料Ｎｏ．１４は、Ｓ含有量が本発明の範囲の上限を上回るため、介在物に占めるＭｎＳの面積率および周長率が過剰となり、継手ＣＴＯＤ特性が低下した。
【０１９５】
試料Ｎｏ．１５は、Ｃｕ含有量が本発明の範囲の上限を上回るため、Ｃｕチェッキングにより表面の靭性が低下するとともに、Ｃｕ析出により内部の靭性が低下し、アレスト特性が低下した。
【０１９６】
試料Ｎｏ．１６は、Ｎｂ含有量が本発明の範囲の上限を上回るため、析出物が増加して靭性が低下し、アレスト特性が低下した。
【０１９７】
試料Ｎｏ．１７は、Ｔｉ含有量が本発明の範囲の下限を下回るため、粒内変態に有効な介在物の個数密度が不足し、継手ＣＴＯＤ特性が低下した。
【０１９８】
試料Ｎｏ．１８は、Ｔｉ含有量が本発明の範囲の上限を上回るため、析出物が増加して靭性が低下し、アレスト特性が低下した。
【０１９９】
試料Ｎｏ．１９は、ｓｏｌ．Ａｌ含有量が本発明の範囲の上限を上回るため、粒内変態に有効な介在物（Ｔｉ系酸化物）の個数密度が不足し、継手ＣＴＯＤ特性が低下した。
【０２００】
試料Ｎｏ．２０は、ＲＨ真空脱ガス処理時の酸素ポテンシャルが本発明の範囲の下限を下回ったため、Ｏ量が少なくなり、粒内変態に有効な介在物（Ｔｉ系介在物）の個数密度が不足し、継手ＣＴＯＤ特性が低下した。
【０２０１】
試料Ｎｏ．２１は、ＲＨ真空脱ガス処理時の酸素ポテンシャルが本発明の範囲の上限を上回ったため、Ｏ量が多くなり、鋼中に粗大な介在物（Ｔｉ系介在物）が増加し、継手ＣＴＯＤ特性が低下した。
【０２０２】
試料Ｎｏ．２２は、炭素当量Ｃｅｑが本発明の範囲の上限を上回るため、焼入れ性が著しく高まり、フェライトの生成量、母材靱性、アレスト特性、および継手ＣＴＯＤ特性がいずれも低下した。
【０２０３】
試料Ｎｏ．２３は、Ｍｏ含有量が本発明の範囲の上限を上回るため、焼入れ性が著しく高まり、フェライト生成量、母材靱性、アレスト特性、および継手ＣＴＯＤ特性がいずれも低下した。
【０２０４】
試料Ｎｏ．２４は、鋼片の加熱温度が本発明の範囲の上限を上回るため、初期オーステナイト粒径が粗大化し、焼きが入り易くなったことによりフェライト生成量が低下し、またオーステナイト粒が大きいことに起因して平均有効結晶粒径が粗大化して、アレスト特性が低下した。
【０２０５】
試料Ｎｏ．２５は、再結晶域圧延での累積圧下率が本発明の範囲の上限を上回るためにオーステナイト粒径が微細化したものの、未再結晶域での累積圧下率が本発明の範囲の下限を下回ったため、有効結晶粒径の微細化が達成されず、アレスト特性が低下した。
【０２０６】
試料Ｎｏ．２６は、再結晶域圧延での累積圧下率が本発明の範囲の下限を下回るため、また、試料Ｎｏ．２７は、再結晶域圧延での平均圧下率が本発明の範囲の下限を下回るため、いずれも、オーステナイトの微細化が進行せず、有効結晶粒径の微細化が達成されず、アレスト特性が低下した。
【０２０７】
試料Ｎｏ．２８は、未再結晶域圧延での圧延開始温度が本発明の範囲の上限を上回るため、圧延初期に未再結晶域での圧下が実質的に行われておらず、オーステナイト内部へのひずみの蓄積が十分進まなかったため、有効結晶粒径の微細化が達成されず、アレスト特性が低下した。
【０２０８】
試料Ｎｏ．２９は、未再結晶域圧延での圧延終了温度が本発明の範囲の下限を下回っているため、粗大なフェライトが多数生成し、強度が低下するだけでなく、アレスト特性も低下した。
【０２０９】
試料Ｎｏ．３０は、未再結晶域圧延での累積圧下率が本発明の範囲の下限を下回るため、オーステナイト内部へのひずみの蓄積が進行せず、有効結晶粒径の微細化が達成されず、アレスト特性が低下した。
【０２１０】
試料Ｎｏ．３１は、未再結晶域圧延での平均圧下率が本発明の範囲の下限を下回るため、オーステナイト内部へのひずみの蓄積が進行せず、有効結晶粒径の微細化が達成されず、アレスト特性が低下した。
【０２１１】
試料Ｎｏ．３２は、未再結晶域圧延の最終パス開始温度が本発明の範囲の上限を上回るため、表面の伸長組織が未発達となり、アレスト特性が低下した。
【０２１２】
試料Ｎｏ．３３は、未再結晶域圧延の最終パス開始温度が本発明の範囲の下限を下回るため、表面の伸長組織は発達するものの、内部の温度が高いため、オーステナイト内部へのひずみの蓄積が進行せず、有効結晶粒径の微細化が達成されず、アレスト特性が低下した。
【０２１３】
試料Ｎｏ．３４は、冷却停止温度が本発明の範囲の上限を上回るため、内部組織に焼きが入らず、強度が低下した。
【０２１４】
試料Ｎｏ．３５は、熱処理温度が本発明の範囲の下限を下回るため、生成した島状マルテンサイト（ＭＡ）が熱処理により分解せず、靭性が低下し、アレスト特性が低下した。
【０２１５】
さらに、試料Ｎｏ．３６は、熱処理温度が本発明の範囲の上限を上回り２相域まで加熱されたため、島状マルテンサイト（ＭＡ）が生成され、靭性、アレスト特性および強度がいずれも低下した。
【図１】
2018012853.tif 000006
【図２】
2018012853.tif 000007
【図３】
2018012853.tif 000008
【図４】
2018012853.tif 000009